(57)【要約】【課題】耐水性を付与してカールの発生をしにくくした紙ラベルを提供すること。【解決手段】紙基材（１１）にポリイソシアネート化合物（１２）を含浸させた含浸紙の表面に、絵柄形成層（１３）が設けられている。ポリイソシアネート化合物（１２）はイソホロンジイソシアネート化合物が良く、絵柄形成層（１３）はポリウレタン樹脂をバインダーとするインキから形成される。また、紙基材（１１）はコート紙とすることがより好ましく、絵柄形成層（１３）がコート紙のコート層（１４）面に設けられている。【選択図】図２
2005321493.tif 000002
【特許請求の範囲】
【請求項１】
紙基材にポリイソシアネート化合物を含浸させた含浸紙の表面に、絵柄形成層が設けられていることを特徴とする、紙ラベル。
【請求項２】
前記ポリイソシアネート化合物がイソホロンジイソシアネート化合物であることを特徴とする、請求項１記載の紙ラベル。
【請求項３】
前記絵柄形成層が、ポリウレタン樹脂をバインダーとするインキから形成されていることを特徴とする、請求項１又は２記載の紙ラベル。
【請求項４】
前記紙基材がコート紙であり、絵柄形成層がコート紙のコート層面に設けられていることを特徴とする、請求項１、２又は３記載の紙ラベル。
【発明の詳細な説明】
【技術分野】
【０００１】
本発明は、プラスチック製、紙製、ガラス製などの容器に貼付して用いられる紙ラベルに関するものであり、特には、耐水性を付与してカールの発生を少なくした紙ラベルに関する。
【背景技術】
【０００２】
従来、プラスチック製、紙製、ガラス製などの容器に用いられる紙ラベルには、ラベル貼り時に、紙ラベルの裏面に糊を付けて容器に貼り付ける糊付けラベル、裏面の離型紙を剥離して粘着層を露出させて接着する粘着性ラベル、加圧して裏面のマイクロカプセルを破壊して接着剤を排出して接着する感圧性ラベル、容器に加熱圧着して絵柄を容器に転写する転写ラベルなどが知られている。
【０００３】
本発明に係る紙ラベルは、紙基材の片面に絵柄層などが形成され、もう一方の面には紙が剥き出しになっているような一般的な糊付けラベルに関するもので、このような一般的な紙ラベルは、紙ラベルの使用環境の湿度変化により紙層の伸縮が発生し、紙ラベルにカールが発生する場合がある。カールが発生するとラベル貼付け時に不具合を生じることが多い。  
【０００４】
紙ラベルの裏面に、例えば、ポリエチレングリコール等を主成分とするカール防止剤を塗布あるいは含浸させてカールを防止しようとした提案があるが、十分な効果があるとはいいがたい。
【発明の開示】
【発明が解決しようとする課題】
【０００５】
本発明は、紙基材の片面に絵柄層などが形成され、もう一方の面には紙が剥き出しになっているような一般的な紙ラベルに関する以上のような問題に鑑みてなされたもので、ラベル表面に耐水性を付与してカールの発生を少なくした紙ラベルを提供することを課題とする。
【課題を解決するための手段】
【０００６】
本発明の請求項１の発明は、紙基材にポリイソシアネート化合物を含浸させた含浸紙の表面に、絵柄形成層が形成されていることを特徴とする、紙ラベルである。
【０００７】
このように請求項１記載の発明によれば、本発明の紙ラベルは紙基材にポリイソシアネート化合物を含浸させた含浸紙の表面に、絵柄形成層が形成されてなるので、ラベル面から水分が入り難く、紙ラベルはカールし難い。
【０００８】
また、請求項２の発明は、請求項１の発明において、前記ポリイソシアネート化合物がイソホロンジイソシアネート化合物であることを特徴とする、紙ラベルである。
【０００９】
このように請求項２記載の発明によれば、ポリイソシアネート化合物としてイソホロンジイソシアネート化合物を用いているので、紙基材への含浸がしやすく表面に被膜形成しないために紙ラベルをグルー糊などで容器に貼る際に糊をはじくなどの阻害をしにくい。
【００１０】
また、請求項３の発明は、請求項１又は２の発明において、前記絵柄形成層が、ポリウレタン樹脂をバインダーとするインキからなることを特徴とする、紙ラベルである。
【００１１】
このように請求項３記載の発明によれば、絵柄形成層が、ポリウレタン樹脂をバインダーとするインキからなるので、絵柄形成層は紙基材との密着性が良く、また、紙基材に含浸されているポリイソシアネート化合物との密着性も良い。
【００１２】
また、請求項４の発明は、請求項１、２又は３の発明において、前記紙基材がコート紙であり、絵柄形成層がコート紙のコート層面に設けられていることを特徴とする、紙ラベルである。
【００１３】
このように請求項４記載の発明によれば、紙基材がコート紙であり、絵柄形成層がコート紙のコート層面に設けられているので、光沢のある綺麗な絵柄形成層を設けることができる。
【発明の効果】
【００１４】
このように本発明の紙ラベルは、ラベルの裏面にイソシアネート樹脂を含浸させ，紙層に水分が入り難くすると共に、水分による紙繊維の伸縮を抑え、カールをし難くしているという効果がある。
また、容器へ貼り付けた後の接着強度も弱くない。
【発明を実施するための最良の形態】
【００１５】
本発明を一実施形態に基づいて以下に詳細に説明する。
【００１６】
本発明の紙ラベルは、例えば、図１、図２に示すように、紙基材（１１）にポリイソシアネート化合物（１２）を含浸させた含浸紙の表面に、絵柄形成層（１３）を設けた構成からなる。
【００１７】
紙基材（１１）としては、坪量が５０〜１００ｇ／ｍ2 程度の上質紙、コート紙等が好ましく使用できる。絵柄形成層（１３）を設ける方の面にはクレー層をコートしたコート層（１４）が形成されている場合が一般的である。コート層（１４）が形成されていることにより、絵柄形成層（１３）に光沢ができ、綺麗な絵柄形成層（１３）が出来上がる。
【００１８】
ポリイソシアネート化合物（１２）を紙基材（１１）に含浸させると、含浸されたポリイソシアネート化合物が，空気中あるいは紙基材中の繊維構造物内の水分や湿気により繊維構造物内部で尿素化合物を生成する。
【００１９】
これにより、繊維構造物を構成するパルプなどの繊維自体にポリイソシアネート化合物により被膜を形成させ、繊維の絡み合い部分にポリイソシアネート化合物が固着する。さらに繊維構造物内部でポリイソシアネート化合物が水と尿素化合物を生成することによりさらに剛性の高い樹脂被膜を生成し、繊維の絡み合い部分をさらに強く拘束する。生成した尿素化合物は耐水性，耐熱性に優れ、その含浸物は極めて高い乾燥強度、湿潤強度，耐熱水性を得ることができる。
【００２０】
このポリイソシアネート化合物（１２）としては、これまで知られている各種のもの、例えば、フェニレンジイソシアネート（ＰＤＩ）、トリレンジイソシアネート（ＴＤＩ）、ナフタレンジイソシアネート（ＮＤＩ）、４−，４’−ジイソシアネートフェニルメタン（ＭＤＩ）等の芳香族ジイソシアネート、キシリレンジイソシアネート（ＸＤＩ）等の芳香族脂肪族ジイソシアネート、水添ＴＤＩ、水添ＸＤＩ、水添ＭＤＩ、ヘキサメチレンジイソシアネート（ＨＭＤＩ）、イソホロンジイソシアネート（ＩＰＤＩ）等の脂肪族もしくは脂環族ジイソシアネート及びこれらの誘導体であるポリオール付加物、ビュレット体、３量体である３官能以上のポリイソシアネート、リジントリイソシアネート（ＬＴＩ）等の３官能イソシアネートのほか、イソシアネートを含む各種のオリゴマー、ポリマー
を使用することができる。
【００２１】
なかでも、ＩＰＤＩ系化合物は、耐水性と紙基材への含浸のしやすさ等の理由から特に好ましく使用できる。
【００２２】
ポリイソシアネート化合物（１２）は、酢酸エチルなどにより固形分を２０％程度に希釈したＩＰＤＩ溶液をグラビアコート法により塗布量が２〜２０ｇ／ｍ2 （固形分）になるように紙基材（１０）の裏面から塗布する。塗布後樹脂は紙基材表面から紙層に吸収され、含浸された状態で硬化する。
【００２３】
絵柄形成層（１３）は、通常は紙基材（１１）であるコート紙のコート層（１４）面にグラビア印刷法により印刷することにより形成される。使用するインキはポリウレタン樹脂をバインダーとするグラビアインキがコート層とに密着性が良く好ましく使用できる。
【００２４】
紙基材と絵柄形成層（１３）の間に、必要に応じて樹脂層、蒸着層、アンカーコート層などの下地層（図示せず）を設けても構わない。
【図面の簡単な説明】
【００２５】
【図１】本発明の紙ラベルの一実施例を示す、断面説明図である。
【図２】本発明の紙ラベルの別の実施例を示す、断面説明図である。
【符号の説明】
【００２６】
１０‥‥紙ラベル
１１‥‥紙基材
１２‥‥ポリイソシアネート化合物
１３‥‥絵柄形成層
１４‥‥コート層
【図１】
2005321493.tif 000003
【図２】
2005321493.tif 000004